(57)【要約】      （修正有）【課題】呈色成分を含むインジケータの検査精度を向上する。【解決手段】インジケータは、ストリップ状の基材シートＳと、基材シートの一方の面に形成された多孔質層Ｐと、を備える。多孔質層は、基材シートの長さ方向の一端部に配置され、一端部側の第１エッジ部Ｅ１と、第１エッジ部とは反対側の第２エッジ部Ｅ２と、第１エッジ部および第２エッジ部の間に位置する中央部Ｃと、を備える。多孔質層は、対象成分を検知し、相互に反応して呈色する第１呈色成分と第１呈色成分よりも分子量が大きい第２呈色成分とを含む。第２エッジ部における第１呈色成分の濃度Ｃ１２の、中央部における前記第１呈色成分の濃度Ｃ１ｃに対する比Ｒ１（＝Ｃ１２／Ｃ１ｃ）は、２．２以下である。【選択図】図１
2019032313.tif 000002
【特許請求の範囲】
【請求項１】
ストリップ状の基材シートと、前記基材シートの一方の面に形成された多孔質層と、を備え、
前記多孔質層は、前記基材シートの長さ方向の一端部に配置され、前記一端部側の第１エッジ部と、前記第１エッジ部とは反対側の第２エッジ部と、前記第１エッジ部および前記第２エッジ部の間に位置する中央部と、を備え、
前記多孔質層は、対象成分を検知し、相互に反応して呈色する第１呈色成分と前記第１呈色成分よりも分子量が大きい第２呈色成分とを含み、
前記第２エッジ部における前記第１呈色成分の濃度Ｃ１２の、前記中央部における前記第１呈色成分の濃度Ｃ１ｃに対する比Ｒ１（＝Ｃ１２／Ｃ１ｃ）は、２．２以下である、インジケータ。
【請求項２】
前記比Ｒ１と、前記第２エッジ部における前記第２呈色成分の濃度Ｃ２２の、前記中央部における前記第２呈色成分の濃度Ｃ２ｃに対する比Ｒ２（＝Ｃ２２／Ｃ２ｃ）とが、Ｒ１＞Ｒ２の関係を充足する、請求項１に記載のインジケータ。
【請求項３】
前記多孔質層は、繊維集合体を備え、
前記繊維集合体が、前記第１呈色成分および前記第２呈色成分を含んでいる、請求項１または２に記載のインジケータ。
【請求項４】
前記繊維集合体は、紙または不織布である、請求項１〜３のいずれか１項に記載のインジケータ。
【請求項５】
前記多孔質層において、前記第１呈色成分の濃度は、前記第１エッジ部から前記第２エッジ部に向かって増加している、請求項１〜４のいずれか１項に記載のインジケータ。
【請求項６】
前記基材シートは、前記多孔質層の前記第２エッジ部側の側端面の直下にハーフカット痕を有する、請求項１〜５のいずれか１項に記載のインジケータ。
【請求項７】
さらに、前記基材シートの前記一方の面において、前記第２エッジ部に隣接して配置された帯状部を備え、
前記帯状部は、前記第１呈色成分および前記第２呈色成分を含み、
前記帯状部は、前記基材シートに対して取り外し可能である、請求項１〜６のいずれか１項に記載のインジケータ。
【請求項８】
前記比Ｒ１と、前記帯状部における前記第１呈色成分の濃度Ｃ１３の、前記濃度Ｃ１ｃに対する比Ｒ３（＝Ｃ１３／Ｃ１ｃ）とは、Ｒ３＞Ｒ１を充足する、請求項７に記載のインジケータ。
【請求項９】
前記対象成分は、酸化剤であり、
前記第１呈色成分は、前記酸化剤の存在下でヨウ素を生成するヨウ化物であり、
前記第２呈色成分は、デンプンである、請求項１〜８のいずれか１項に記載のインジケータ。
【請求項１０】
前記ヨウ化物は、ヨウ化カリウムである、請求項９に記載のインジケータ。
【請求項１１】
前記多孔質層は、前記ヨウ素を還元するための還元剤をさらに含む、請求項９または１０に記載のインジケータ。
【請求項１２】
前記第２エッジ部における前記還元剤の濃度Ｃｒ２の、前記中央部における前記還元剤の濃度Ｃｒｃに対する比Ｒ４（＝Ｃｒ２／Ｃｒｃ）は、１．５未満である、請求項１１に記載のインジケータ。
【請求項１３】
ストリップ状の基材シートと、前記基材シートの一方の面に形成された多孔質層と、を備え、
前記多孔質層は、前記基材シートの長さ方向の一端部に配置され、前記一端部側の第１エッジ部と、前記第１エッジ部とは反対側の第２エッジ部と、前記第１エッジ部および前記第２エッジ部の間に位置する中央部と、を備え、
前記多孔質層は、対象成分を検知し、相互に反応して呈色する第１呈色成分と前記第１呈色成分よりも分子量が大きい第２呈色成分とを含み、
前記基材シートは、前記多孔質層の前記第２エッジ部側の側端面の直下にハーフカット痕を有する、インジケータ。
【請求項１４】
基材シートと、前記基材シートの一方の面に形成された多孔質層と、を準備する準備工程と、
前記多孔質層に、対象成分を検知し、相互に反応して呈色する第１呈色成分と前記第１呈色成分よりも分子量が大きい第２呈色成分とを拡散させる拡散工程と、
前記多孔質層における前記第１呈色成分の濃度が相対的に高い端部領域と残部とをハーフカットで区分する区分工程と、を有する、インジケータの製造方法。
【請求項１５】
前記端部領域を前記基材シートから除去する工程、を更に有する、請求項１４に記載のインジケータの製造方法。
【請求項１６】
前記拡散工程では、前記第１呈色成分と前記第２呈色成分とを、同時または個別に、前記多孔質層の一部に付与し、前記多孔質層内に拡散させる、請求項１４または１５に記載のインジケータの製造方法。
【請求項１７】
前記拡散工程では、前記第１呈色成分と前記第２呈色成分とを、同時または個別に、前記多孔質層に滴下して拡散させる、請求項１４〜１６のいずれか１項に記載のインジケータの製造方法。
【請求項１８】
前記区分工程において、前記基材シートにハーフカット痕を形成する、請求項１４〜１７のいずれか１項に記載のインジケータの製造方法。
【請求項１９】
前記準備工程において、
幅Ｗ１および長さＬ１を有する前記基材シートと、前記基材シートの幅Ｗ１方向における両端以外の領域に長さＬ１方向に沿って貼り付けられた幅Ｗ２（ただし、Ｗ２＜Ｗ１）および長さＬ２を有する帯状の前記多孔質層と、を準備し、
前記端部領域が、帯状の前記多孔質層の幅Ｗ２方向における両端を含む、請求項１４〜１８のいずれか１項に記載のインジケータの製造方法。
【請求項２０】
前記基材シートを幅Ｗ３（ただし、Ｗ３＜Ｌ１）および長さＬ３（ただし、Ｌ３＜Ｗ１）を有するストリップ状に切断して、長さＬ３方向の一端部に前記多孔質層が配置されたインジケータを切り出す工程、を更に備える、請求項１９に記載のインジケータの製造方法。
【請求項２１】
前記インジケータを切り出す工程において、
帯状の前記多孔質層の中央部分を横切るように、前記多孔質層とともに前記基材シートを幅Ｗ１方向に二分割し、かつ長さＬ１方向に複数に分割する、請求項２０に記載のインジケータの製造方法。
【発明の詳細な説明】
【技術分野】
【０００１】
本発明は、対象成分を検知して呈色する呈色成分を含むインジケータおよびその製造方法に関する。
【背景技術】
【０００２】
インジケータは、例えば、試験の対象となる液体に所定濃度以上の対象成分（例えば、Ｈ＋、ＯＨ−、酸化剤など）が含まれるか否かをチェックするために使用される。典型的なインジケータとして、酸化剤用インジケータ（例えば、酸化剤用試験紙）が挙げられる。例えば、医療用器具などの器具を消毒するための消毒液には、消毒剤として酸化剤が利用されている。消毒液に有効濃度の消毒剤が含まれるか否かを確認するためにインジケータが使用されている。酸化剤用インジケータとしては、例えば、ヨウ素デンプン反応を利用するものが挙げられる。
【０００３】
酸化剤用インジケータは、ストリップ状の基材シートと、この表面に形成された多孔質層（紙や不織布など）とを備えている。多孔質層には、対象成分を検知して呈色する呈色成分（例えば、ヨウ化カリウムおよびデンプン）が含まれている。多孔質層は、基材シートの長さ方向の一端部に形成されている。酸化剤用インジケータでは、多孔質層部分を、試験対象となる液体に浸漬すると、酸化剤によりヨウ化カリウムが酸化されてヨウ素分子が生成し、ヨウ素分子とデンプンとが反応して呈色する。このときの変色の程度により、酸化剤が所定濃度以上含まれているかどうかを確認することができる。
【０００４】
ストリップ状のインジケータ（試験紙など）は、基材シートの端部において表面に、多孔質層を形成し、多孔質層に薬剤を含む溶液を含浸させ、乾燥させることにより製造される（例えば、特許文献１）。
【先行技術文献】
【特許文献】
【０００５】
【特許文献１】特開２００６−２７５７１６号公報（段落［００６５］）
【発明の概要】
【発明が解決しようとする課題】
【０００６】
しかし、ストリップ状のインジケータを作製し、このようなインジケータを用いて、液体中の対象成分の濃度を確認する場合、検査精度が低下することがある。
【課題を解決するための手段】
【０００７】
本発明の一局面は、ストリップ状の基材シートと、前記基材シートの一方の面に形成された多孔質層と、を備え、
前記多孔質層は、前記基材シートの長さ方向の一端部に配置され、前記一端部側の第１エッジ部と、前記第１エッジ部とは反対側の第２エッジ部と、前記第１エッジ部および前記第２エッジ部の間に位置する中央部と、を備え、
前記多孔質層は、対象成分を検知し、相互に反応して呈色する第１呈色成分と前記第１呈色成分よりも分子量が大きい第２呈色成分とを含み、
前記第２エッジ部における前記第１呈色成分の濃度Ｃ１２の、前記中央部における前記第１呈色成分の濃度Ｃ１ｃに対する比Ｒ１（＝Ｃ１２／Ｃ１ｃ）は、２．２以下である、インジケータに関する。
【０００８】
本発明の他の局面は、ストリップ状の基材シートと、前記基材シートの一方の面に形成された多孔質層と、を備え、
前記多孔質層は、前記基材シートの長さ方向の一端部に配置され、前記一端部側の第１エッジ部と、前記第１エッジ部とは反対側の第２エッジ部と、前記第１エッジ部および前記第２エッジ部の間に位置する中央部と、を備え、
前記多孔質層は、対象成分を検知し、相互に反応して呈色する第１呈色成分と前記第１呈色成分よりも分子量が大きい第２呈色成分とを含み、
前記基材シートは、前記多孔質層の前記第２エッジ部側の側端面の直下にハーフカット痕を有する、インジケータに関する。
【０００９】
本発明の更に他の局面は、基材シートと、前記基材シートの一方の面に形成された多孔質層と、を準備する準備工程と、
前記多孔質層に、対象成分を検知し、相互に反応して呈色する第１呈色成分と前記第１呈色成分よりも分子量が大きい第２呈色成分とを拡散させる拡散工程と、
前記多孔質層における前記第１呈色成分の濃度が相対的に高い端部領域と残部とをハーフカットで区分する区分工程と、を有する、インジケータの製造方法に関する。
【発明の効果】
【００１０】
呈色成分を含むインジケータの検査精度を向上することができる。
【図面の簡単な説明】
【００１１】
【図１】本発明の一実施形態に係るストリップ状のインジケータの概略平面図である。
【図２】本発明の他の実施形態に係るインジケータの概略平面図である。
【図３】本発明のさらに他の実施形態に係るインジケータの概略平面図である。
【図４】本発明の実施形態に係るインジケータの製造方法を説明するための工程図である。
【図５】インジケータを工業的に製造する場合の手順を説明するための工程図である。
【発明を実施するための形態】
【００１２】
［インジケータ］
本発明の一実施形態に係るインジケータは、ストリップ状（つまり、短冊状）の基材シートと、基材シートの一方の面に形成された多孔質層と、を備える。多孔質層は、基材シートの長さ方向の一端部に配置され、一端部側の第１エッジ部と、第１エッジ部とは反対側の第２エッジ部と、第１エッジ部および第２エッジ部の間に位置する中央部とを備える。多孔質層は、対象成分を検知し、互いに反応して呈色する第１呈色成分と第２呈色成分とを含む。第２エッジ部における第１呈色成分の濃度Ｃ１２の、中央部における第１呈色成分の濃度Ｃ１ｃに対する比Ｒ１（＝Ｃ１２／Ｃ１ｃ）は、２．２以下である。
【００１３】
ストリップ状の基材シートと、この表面に形成された多孔質層とを備えるインジケータでは、一般に、多孔質層に、対象成分を検知して呈色する呈色成分が含まれている。このようなインジケータを工業的に製造する場合、以下のような方法が効率的であることが判明した。
【００１４】
まず、図５に示すように、サイズの大きな（より具体的には、インジケータ複数個分の）基材シートＳ０の幅方向の中央部分に帯状の多孔質層Ｐ０を設け、呈色成分を含む溶液を多孔質層Ｐ０に付与し（例えば、含浸させ）、乾燥させる（工程（ａ））。次いで、破線で示すように、多孔質層Ｐ０とともに、基材シートＳ０を幅方向に二分割し、長さ方向に細かくカットすることにより、ストリップ状（つまり、短冊状）のインジケータが得られる（工程（ｂ））。ストリップ状のインジケータでは、ストリップ状の基材シートＳの一端部において、一方の表面に多孔質層Ｐが配置されている。
【００１５】
しかし、このように、インジケータ複数個分の基材シートＳ０を用い、多孔質層Ｐ０を形成した後に溶液を付与する方法では、工程（ａ）において多孔質層Ｐ０全体に一度に呈色成分を付与することは難しい。そのため、通常、多孔質層Ｐ０の一部の領域（例えば、多孔質層Ｐ０の幅方向の中央部分）に溶液を付与して、多孔質層Ｐ０全体に呈色成分を拡散させる。付与された溶液は、付与された部分から周囲に多孔質層の面方向に拡散していくことになる。このような方法では、多孔質層Ｐ０内の位置によって呈色成分が拡散されるタイミングがずれるため、呈色成分の分布にばらつきが生じやすい。溶液の付与は、例えば、滴下や塗布などによって行われる。このとき、例えば、多孔質層Ｐ０の幅方向の中央部分に、多孔質層Ｐ０の長さ方向の一端部から他端部に向かって連続的に溶液を付与することがある、また、間隔を開けて配置された複数の吐出口から、多孔質層Ｐ０の幅方向の中央部分に溶液が付与されることもある。これらの場合、さらに呈色成分の分布にばらつきが生じることになる。
【００１６】
工程（ａ）において、多孔質層Ｐ０において呈色成分が存在しない領域が形成されることを抑制するには、多孔質層Ｐ０内で呈色成分を十分に拡散させる必要がある。しかし、多孔質層Ｐ０全体に呈色成分を拡散させている間に、多孔質層Ｐ０の端部において、呈色成分が溜り、呈色成分の濃度が過度に高くなることがある。このような状態の多孔質層Ｐ０を基材シートＳ０とともに工程（ｂ）でカットして得られるインジケータでは、多孔質層Ｐは、基材シートＳの長さ方向の一端部に配置されることとなる。そして、基材シートＳの長さ方向の他端部側の多孔質層Ｐのエッジ部において、呈色成分の濃度が過度に高くなることになる。このような状態のインジケータを用いて、試験対象となる液体中の対象成分の濃度を検査すると、呈色成分の濃度が高いエッジ部において、呈色反応が過剰に起こり、検査精度が低下する。特に、多孔質層に呈色反応に関与する複数の呈色成分が含まれる場合には、これらの呈色成分の分子量が異なると、多孔質層における拡散性が異なる。そのため、拡散性が低い呈色成分を多孔質層Ｐ０内に均一に拡散させている間、拡散性がより高い呈色成分が多孔質層Ｐ０の端部に溜り、濃度が過度に高くなり易く、検査程度が低下し易い。また、呈色成分の種類によっては、試験に供する前の状態において、呈色成分の濃度が高い多孔質層のエッジ部分の色が他の領域よりも濃くなることがあり、この場合にも、検査精度の低下を招くことがある。
【００１７】
図１は、本発明の一実施形態に係るインジケータの概略平面図である。
インジケータは、ストリップ状の基材シートＳと、基材シートＳの一方の面に形成された多孔質層Ｐとを備えている。多孔質層Ｐは、基材シートＳの長さ方向の一端部に配置されている。多孔質層Ｐは、基材シートＳの一端部側の第１エッジ部Ｅ１と、第１エッジ部Ｅ１とは反対側の第２エッジ部Ｅ２と、第１エッジ部Ｅ１および第２エッジ部Ｅ２の間に位置する中央部Ｃと、を備えている。
【００１８】
本実施形態では、インジケータの多孔質層Ｐの第２エッジ部Ｅ２における第１呈色成分の濃度Ｃ１２の、中央部Ｃにおける第１呈色成分の濃度Ｃ１ｃに対する比Ｒ１（＝Ｃ１２／Ｃ１ｃ）を２．２以下とする。つまり、多孔質層Ｐの第２エッジ部Ｅ２において第１呈色成分の濃度が過度に高くなることが抑制されている。そのため、第２エッジ部Ｅ２が第１呈色成分により濃く着色された状態となることが抑制されるとともに、第２エッジ部Ｅ２において呈色反応が過剰に起こることが抑制される。よって、インジケータの検査精度を高めることができる。
【００１９】
なお、ストリップ状のインジケータにおいて、基材シートの長さ方向の一端部に多孔質層が配置されているとき、基材シートの一端部側の多孔質層の端部（例えば、端から幅２ｍｍの部分）を第１エッジ部といい、多孔質層の第１エッジ部とは反対側の端部（例えば、端から幅２ｍｍの部分）を第２エッジ部というものとする。中央部は、多孔質層の、基材シートの長さ方向に沿う方向において中央に位置する部分をいう。中央部における各成分の濃度は、例えば、多孔質層の、基材シートの長さ方向に沿う方向において中央に位置する幅２ｍｍの帯状の部分について求めてもよく、多孔質層の、基材シートの長さ方向に沿う方向における中心線を挟む２つの隣接する幅２ｍｍの帯状の部分について求めて平均化した値としてもよい。
以下、本実施形態に係るインジケータについて適宜図面を参照しながらより詳細に説明する。
【００２０】
（多孔質層）
インジケータにおいて、多孔質層は、ストリップ状の基材シートの一方の面に形成されている。多孔質層は、基材シートよりも長さが短く、基材シートの長さ方向の一端部に配置されている。多孔質層は、対象成分を検知し、互いに反応して呈色する第１呈色成分と第２呈色成分とを含んでいる。このようなインジケータでは、対象成分を含む液体を、インジケータの多孔質層に接触させることで、第１呈色成分および第２呈色成分が関与する呈色反応が起こり、液体中の対象成分の濃度を確認することができる。
【００２１】
多孔質層は、基材シートの一方の面に形成されていればよいが、必要に応じて、基材シートの双方の面に形成されていてもよい。また、図１の例のように、基材シートの長さ方向における一方の端部だけでなく、双方の端部に形成されていてもよい。このとき、基材シートの一方の面において、双方の端部に多孔質層を設けてもよく、基材シートの一方の面において、一方の端部に多孔質層を設けるとともに、他方の面において、他方の端部に多孔質層を設けてもよい。
【００２２】
多孔質層は、例えば、多孔質フィルムであってもよいが、呈色成分を含む溶液や試験対象となる液体を含浸し易い観点から、繊維集合体を備えることが好ましい。また、多孔質フィルムと繊維集合体との積層体を多孔質層として用いてもよい。繊維集合体としては、例えば、紙（ろ紙なども含む）、不織布、織布、編物などが挙げられる。これらのうち、液体に対する含浸性が高い観点から、紙や不織布が好ましい。
【００２３】
多孔質層の材料としては、用途に合わせて選択すればよく、例えば、セルロースまたはその誘導体（セルロースエステル、セルロースエーテルなど）、樹脂（ポリオレフィン樹脂、ポリエステル樹脂、ポリアミド樹脂など）などが挙げられる。多孔質層は、これらの材料を一種含んでもよく、二種以上含んでもよい。
【００２４】
多孔質層（具体的には、繊維集合体）は、第１呈色成分と、第１呈色成分より分子量が大きな第２呈色成分を含んでいる。より具体的には、第１呈色成分および第２呈色成分は、多孔質層（具体的には、繊維集合体）に含浸または担持されている。第１呈色成分および第２呈色成分は、それぞれ、多孔質層（具体的には、繊維集合体）中に拡散している（または分散した状態で分布している）。第１呈色成分および第２呈色成分としては、例えば、インジケータの用途に合わせて様々なものが使用できる。
【００２５】
第１呈色成分としては、例えば、対象成分の存在下で、後述の第２呈色成分との反応により呈色する成分などが挙げられる。第１呈色成分としては、例えば、酸化還元指示薬、吸着指示薬、ＴＬＣ（薄層クロマトグラフィー）呈色指示薬などが挙げられる。第１呈色成分としては、これらのうち二種類以上を必要に応じて用いてもよいが、第２エッジ部や中央部など、多孔質層に含まれる各部における第１呈色成分の濃度は、一種類の第１呈色成分に着目して算出するものとする。
【００２６】
第２呈色成分としては、例えば、対象成分の存在下で、第１呈色成分と反応して呈色するものが使用できる。第２呈色成分は、第１呈色成分よりも分子量が大きいため、多孔質層に含浸させる際の拡散性が第１呈色成分より低い。なお、第２呈色成分が高分子である場合には、第２呈色成分の平均分子量（例えば、重量平均分子量）が、第１呈色成分の分子量より大きければよい。
【００２７】
第２呈色成分は、第１呈色成分および／または対象成分の種類に応じて選択すればよい。例えば、対象成分が酸化剤である場合、第１呈色成分として、酸化剤の存在下でヨウ素を生成するヨウ化物を用い、第２呈色成分として、デンプンを用いてもよい。この場合、酸化剤の存在下でヨウ化物が酸化されて生成したヨウ素と、デンプンとが、ヨウ素デンプン反応を起こすことで、呈色し、酸化剤の存在を検知することができる。ヨウ化物としては、ヨウ化ナトリウム、ヨウ化カリウムなどが好ましい。中でも、酸化剤の作用により、ヨウ素を生成し易い観点から、ヨウ化カリウムが好ましい。
【００２８】
なお、本明細書において、第１呈色成分は、第２呈色成分と実際に反応して呈色する成分Ａ（ヨウ素など）、および対象成分の存在下で成分Ａを生成することが可能な成分Ａの前駆体（ヨウ化物など）のいずれか一方を含むものとする。つまり、第２エッジ部や中央部などの各部における第１呈色成分の濃度は、成分Ａまたはその前駆体のいずれか一方に着目して算出すればよい。
【００２９】
多孔質層は、必要に応じて、用途に応じた添加剤を含むことができる。例えば、多孔質層は、第１呈色成分と第２呈色成分との呈色反応を確認し易くするための添加剤を含んでもよい。例えば、第１呈色成分としてヨウ化物を用い、第２呈色成分としてデンプンを用いる場合には、多孔質層は、さらに還元剤を含むことが好ましい。還元剤は、対象成分としての酸化剤によりヨウ化物が酸化されて生成するヨウ素を還元する働きを有し、過度な呈色反応を抑制することができるため、検査精度をさらに向上することができる。還元剤としては、鉄（ＩＩ）イオン、スズ（ＩＩ）イオン、水素化物などを用いてもよいが、ヨウ素を還元しやすい観点から、チオ硫酸塩、亜硫酸塩、次亜硫酸塩などを用いることが好ましい。チオ硫酸塩、亜硫酸塩、次亜硫酸塩としては、それぞれ、例えば、ナトリウム塩、カリウム塩などのアルカリ金属塩が好ましい。還元剤は、一種を単独でまたは二種以上を組み合わせて用いてもよい。
【００３０】
本実施形態では、第２エッジ部における第１呈色成分の濃度Ｃ１２の、中央部における第１呈色成分の濃度Ｃ１ｃに対する比Ｒ１（＝Ｃ１２／Ｃ１ｃ）を、２．２以下とすることが重要である。これにより、第２エッジ部およびその近傍において呈色反応が過度に起こることが抑制されるため、インジケータの検査精度を高めることができる。多孔質層における呈色反応のばらつきを低減する観点からは、比Ｒ１は、２以下であることが好ましく、１．７以下であることがさらに好ましい。多孔質層が還元剤を含む場合には、比Ｒ１は、１．３以下または１．２以下であることがより好ましく、１．１以下としてもよい。
【００３１】
インジケータにおいて、第１呈色成分を含む溶液を多孔質層に付与し（例えば、含浸させ）、乾燥させることにより、第１呈色成分が多孔質層に担持される。よって、多孔質層は、第１呈色成分の分布に傾斜を有していてもよい。例えば、多孔質層では、第１エッジ部から第２エッジ部に向かって、第１呈色成分の濃度が増加した状態となっていてもよい。ただし、このような濃度分布の傾斜を有するインジケータでは、第２エッジ部において、中央部や第１エッジ部に比べて、第１呈色成分の濃度が過度に高くなり易い。本実施形態では、このような濃度分布を有する場合でも、第１呈色成分の濃度比Ｒ１を上記のような範囲に抑えることで、インジケータの高い検査精度を確保することができる。なお、第１呈色成分の濃度は、第１エッジ部から第２エッジ部に向かって、連続的に増加していてもよく、段階的に増加していてもよい。
【００３２】
第１呈色成分の濃度比Ｒ１は、次のようにして求めることができる。まず、各部から抽出した第１呈色成分を核磁気共鳴スペクトルやマススペクトルなどを用いて同定する。次に、各部から抽出した第１呈色成分を所定量の溶媒に溶解させて、第１呈色成分に特徴的な波長における吸光度を測定する。そして、濃度既知の第１呈色成分を含む溶液のサンプルの吸光度と比較することで、第２エッジ部および中央部のそれぞれにおける第１呈色成分の含有量（ｇ）を求め、第２エッジ部における第１呈色成分の含有量（ｇ）の、中央部における第１呈色成分の含有量（ｇ）に対する比を算出し、この含有量の比を、濃度比Ｒ１とすることができる。なお、第１呈色成分は、インジケータから第２エッジ部および中央部を切り出し、各部から、溶媒（水および／または有機溶媒など）を用いて抽出できる。
【００３３】
実際に各部における第１呈色成分の濃度（質量％）を求める際には、各部について、第１呈色成分の含有量（ｇ）が多孔質層の質量（ｇ）に占める割合（質量％）を算出し、各部における第１呈色成分の実際の濃度（質量％）とすることができる。なお、各部における多孔質層の質量は、各部において基材シートから多孔質層を剥離した後に多孔質層の乾燥質量を測定することで求めてもよく、各部において基材シートと多孔質層との合計の乾燥質量を測定し、多孔質層を基材シートからきれいに剥離して計量した基材シートの質量を差し引くことで求めてもよい。
【００３４】
また、実際に各部における第１呈色成分の含有量や濃度を求める代わりに、第２エッジ部から抽出した第１呈色成分の吸光度の、中央部から抽出した第１呈色成分の吸光度に対する比を求め、この吸光度比を濃度比Ｒ１としてもよい。この場合には、各部から第１呈色成分を抽出して得られる液体の質量が同じになるように、得られる液体を濃縮または希釈すれば、各液体における濃度のばらつきに伴う補正が不要となる。
【００３５】
インジケータに含まれる第１呈色成分自体の吸光度が小さく、濃度比を算出し難い場合には、抽出した第１呈色成分に、呈色させる成分（例えば、酸化剤や還元剤など）を添加して、着色させた状態で濃度比Ｒ１を求めてもよい。この場合、第１成分と呈色させる成分との反応式から、呈色した成分と第１呈色成分とのモル比の関係を考慮して、吸光度比から濃度比Ｒ１を求めればよい。
【００３６】
なお、吸光度から濃度比Ｒ１を求めることが難しい場合には、高速液体クロマトグラフィーやガスクロマトグラフィーを用いて、濃度既知の第１呈色成分を含む溶液のサンプルを元に求めた検量線から、各部における第１呈色成分の濃度を求め、Ｒ１を算出してもよい。
【００３７】
第１呈色成分の濃度の傾斜については、濃度比Ｒ１の場合に準じて求めることができる。例えば、濃度比Ｒ１を求める場合に準じて、第１エッジ部、第２エッジ部、および中央部における第１呈色成分の濃度を求めてもよい。また、各部について、濃度比Ｒ１の場合に準じて、吸光度を測定し、吸光度の傾斜を濃度の傾斜として求めれば簡便である。また、吸光度の傾斜を求める際に、濃度比Ｒ１の場合のように、第１呈色成分に呈色させる成分を添加して着色させた状態の吸光度を利用してもよい。
【００３８】
第２エッジ部における第２呈色成分の濃度Ｃ２２の、中央部における第２呈色成分の濃度Ｃ２ｃに対する比Ｒ２（＝Ｃ２２／Ｃ２ｃ）は、第１呈色成分の濃度比Ｒ１と同じであってもよく、Ｒ１より大きくてもよいが、Ｒ１＞Ｒ２の関係を充足することが好ましい。第２呈色成分は、第１呈色成分よりも分子量が大きいため、第１呈色成分に比べて多孔質層内に拡散し難く、第２呈色成分を多孔質層全体に拡散させている間に、第２エッジ部およびその近傍において第１呈色成分の濃度が高くなることがある。この場合には、Ｒ１＞Ｒ２となり易く、呈色反応が過度になり易い。例えば、第１呈色成分としてのヨウ化物と第２呈色成分としてのデンプンとを用いる場合には、デンプンに比べてヨウ化物の分子量が小さく、拡散速度が高いため、第２エッジ部およびその近傍におけるヨウ化物の濃度が高くなり易い。このような場合でも、本実施形態によれば、濃度比Ｒ１を上記のような範囲に抑えることで、インジケータの高い検査精度を確保し易くなる。つまり、本実施形態に係るインジケータは、特に、第１呈色成分と、第１呈色成分よりも分子量が大きい（または拡散速度が低い）第２呈色成分とを用いる場合に適している。
なお、第２呈色成分の濃度比Ｒ２は、Ｒ１の場合に準じて、各部から第２呈色成分を抽出し、第２呈色成分を同定し、各部における第２呈色成分の含有量比、濃度比、または吸光度比などから求めることができる。
【００３９】
多孔質層が、還元剤などの呈色反応を確認し易くするための添加剤を含む場合、第２エッジ部におけるこの添加剤（還元剤など）の濃度Ｃｒ２の、中央部における添加剤（還元剤など）の濃度Ｃｒｃに対する比Ｒ４（＝Ｃｒ２／Ｃｒｃ）は、１．５未満であることが好ましく、１．２以下または１．１以下であることがさらに好ましい。添加剤の濃度比Ｒ４がこのような範囲である場合、呈色反応の呈色の程度を調節し易く、検査精度をさらに高め易くなる。
なお、添加剤の濃度比Ｒ４は、Ｒ１の場合に準じて、各部から添加剤を抽出し、添加剤を同定し、各部における添加剤の含有量比、濃度比、または吸光度比などから求めることができる。
【００４０】
第２呈色成分および添加剤（還元剤など）も、それぞれ、第１呈色成分の場合のように、多孔質層における分布状態が傾斜していてもよい。例えば、多孔質層では、第１エッジ部から第２エッジ部に向かって、第２呈色成分および／または添加剤の濃度が増加した状態となっていてもよい。なお、第２呈色成分の多孔質層における拡散速度が、第１呈色成分の拡散速度が小さい場合には、第１呈色成分の分布の傾斜に比べて、第２呈色成分の分布の傾斜は緩やかになる。第２呈色成分および添加剤の各成分の多孔質層における濃度の傾斜については、第１呈色成分の場合に準じて、吸光度の傾斜の状態を指標とすることができる。
【００４１】
多孔質層の長さは、インジケータの用途やサイズに応じて決定すればよい。多孔質層の長さは、例えば、４ｍｍ以上７０ｍｍ以下であり、５ｍｍ以上１０ｍｍ以下であることが好ましい。
多孔質層の長さとは、ストリップ状のインジケータの長さ方向に沿う方向における多孔質層の長さである。
【００４２】
多孔質層の厚みは、多孔質層の材料やインジケータの用途などに応じて決定すればよい。多孔質層の厚みは、例えば、１００μｍ以上３００μｍ以下であることが好ましい。
【００４３】
インジケータは、さらに、多孔質層に隣接して配置された帯状部を備えていてもよい。図２は、帯状部を備えるインジケータの概略平面図である。帯状部Ｂは、基材シートＳの一方の面において、多孔質層Ｐの第２エッジ部Ｅ２に隣接して配置されている。帯状部Ｂは、第１呈色成分および第２呈色成分を含んでおり、基材シートＳに対して取り外し可能である。このような帯状部Ｂは、元々、多孔質層Ｐの一部を構成しており、多孔質層Ｐの第２エッジ部Ｅ２の外側に切れ目を入れて、多孔質層Ｐから区分もしくは分割されることで形成される。そのため、帯状部Ｂは、多孔質層Ｐと同じ材料で形成されている。
【００４４】
帯状部Ｂは、元々は多孔質層Ｐと連続した状態であるため、帯状部Ｂにおける第１呈色成分の濃度は、多孔質層Ｐの第２エッジ部Ｅ２、中央部Ｃ、および第１エッジ部Ｅ１における第１呈色成分の濃度よりも高くなっている。従って、比Ｒ１と、帯状部Ｂにおける第１呈色成分の濃度Ｃ１３の、中央部Ｃにおける第１呈色成分の濃度Ｃ１ｃに対する比Ｒ３（＝Ｃ１３／Ｃ１ｃ）とは、Ｒ３＞Ｒ１を充足する。同様に、多孔質層Ｐが第２呈色成分や還元剤などの添加剤を含む場合にも、これらの成分の帯状部Ｂにおける濃度は、多孔質層Ｐの第１エッジ部Ｅ１、中央部Ｃや第２エッジ部Ｅ２における各成分の濃度よりも高くなっている。
なお、第１呈色成分の濃度比Ｒ３は、Ｒ１の場合に準じて、帯状部および中央部から第１呈色成分を抽出し、第１呈色成分を同定し、各部における第１呈色成分の含有量比、濃度比、または吸光度比などから求めることができる。
【００４５】
帯状部Ｂは、インジケータをストリップ状にカットする前に取り除くことができるが、取り除かずに、ストリップ状にカットした場合には、インジケータに、図２のように残った状態となる。より高い検査精度を確保する観点からは、帯状部Ｂは、インジケータを試験に供する前の適当な段階で、取り除くことが好ましい。
【００４６】
帯状部Ｂの幅は、特に制限されないが、例えば、１ｍｍ以上５ｍｍ以下であり、１ｍｍ以上４ｍｍ以下であることが好ましく、１ｍｍ以上３ｍｍ以下（特に、１ｍｍ以上２ｍｍ以下）であることがさらに好ましい。帯状部Ｂがこのような幅を有する場合、多孔質層Ｐにおける第１呈色成分の濃度勾配を小さくし易くなるため、インジケータの検査精度をさらに高めることができる。
なお、帯状部Ｂの幅とは、ストリップ状のインジケータの長さ方向に沿う方向における帯状部Ｂの長さである。
【００４７】
（基材シート）
基材シートは、多孔質層を保持できればよいが、インジケータの取り扱い性を確保する観点からは適度な強度を有することが好ましい。基材シートの材質は、インジケータの用途に応じて選択すればよい。基材シートとしては、例えば、フィルムや繊維集合体などが挙げられる。フィルムは、単層フィルムであってもよく、多層フィルムであってもよい。また、繊維集合体としては、紙、不織布、織布、編物などが挙げられる。基材シートとして、フィルムと繊維集合体との積層体を用いてもよい。
【００４８】
基材シートの材質としては、例えば、セルロースまたはその誘導体（セルロースエステル、セルロースエーテルなど）、樹脂（ポリオレフィン樹脂、ポリエステル樹脂、ポリアミド樹脂など）などが挙げられる。ポリオレフィン樹脂としては、ポリエチレン、ポリプロピレンなどが例示できる。ポリエステル樹脂としては、ポリエチレンテレフタレート（ＰＥＴ）、ポリブチレンテレフタレートなどが例示できる。ポリアミド樹脂としては、例えば、ポリアミド６、ポリアミド６６、ポリアミドＭＸＤなどが挙げられる。基材シートは、これらの材料を一種含んでもよく、二種以上含んでもよい。
【００４９】
基材シートは、ストリップ状であればよく、基材シートの幅Ｗ３および長さＬ３は、インジケータの用途に応じて選択すればよい。基材シートの幅Ｗ３は、例えば、４ｍｍ以上３０ｍｍ以下であることが好ましい。基材シートの長さＬ３は、例えば、４０ｍｍ以上１００ｍｍ以下であることが好ましい。
基材シートの厚みは、特に制限されないが、例えば、１００μｍ以上３００μｍ以下である。
【００５０】
基材シートは、ハーフカット痕を有していてもよい。図３は、ハーフカット痕を有するインジケータの概略平面図である。図３のインジケータは、基材シートＳがハーフカット痕を有すること以外は、図１のインジケータと同じである。ハーフカット痕Ｈは、図３に示すように、基材シートＳにおいて、多孔質層Ｐの第２エッジ部Ｅ２側の側端面の直下に形成されている。
【００５１】
ハーフカット痕Ｈは、例えば、帯状部を多孔質層から区分もしくは分割する際に形成される。帯状部は、多孔質層Ｐの第２エッジ部の外側の端部をカットすることで多孔質層Ｐから分離される。この時、基材シートＳは、カットしないようにする（つまり、ハーフカットにより、多孔質層をカットする）が、通常、基材シートＳの表面に痕跡（つまり、ハーフカット痕Ｈ）が残る。
【００５２】
試験対象となる液体にインジケータを浸漬させて引き上げた際や液体をインジケータの多孔質層部分に滴下した際に、多孔質層に吸収しきれない余剰の液体が、多孔質層Ｐの第２エッジ部Ｅ２の外側の基材シートＳ上（つまり、インジケータの長さ方向における厚み方向の断面において、多孔質層Ｐの表面と基材シートＳの表面との高低差により形成される段差部分）に溜り、検査精度に影響することがある。ハーフカット痕Ｈを有するインジケータでは、余剰の液体が多孔質層Ｐに供給されても、ハーフカット痕Ｈに沿って液体が流れやすくなる（つまり、液切れがよくなる）ため、段差部分に液体が溜ることが抑制される。よって、高い検査精度をさらに確保しやすくなる。
【００５３】
ハーフカット痕Ｈは、基材シートＳの幅方向に沿って間欠的（例えば、破線状）に形成されていてもよい。より高い液切れ性を確保する観点からは、ハーフカット痕Ｈは、基材シートＳの幅方向の一方の端部から他方の端部まで連続的（例えば、線状（特に、直線状））に形成されていることが好ましい。
【００５４】
（対象成分）
本実施形態に係るインジケータでは、優れた検査精度が確保されるため、第１呈色成分の種類に応じて、第１呈色成分の呈色反応に関与する様々な対象成分の濃度を検査することができる。例えば、第１呈色成分がヨウ化物であり、第２呈色成分がデンプンである場合には、インジケータにより、対象成分としての酸化剤（例えば、過酸化水素、過酢酸などの過酸化物など）の濃度を検査することができる。
【００５５】
（インジケータの製造方法）
本実施形態に係るインジケータの製造方法は、基材シートと、基材シートの一方の面に形成された多孔質層とを準備する準備工程（i）と、多孔質層に、対象成分を検知し、相互に反応して呈色する第１呈色成分と第１呈色成分よりも分子量が大きい第２呈色成分とを拡散させる拡散工程（ii）と、多孔質層における第１呈色成分の濃度が相対的に高い端部領域と残部とをハーフカットで区分する区分工程（iii）とを有する。通常は、準備工程（i）でインジケータ複数個分の基材シートが用いられるため、さらに、ストリップ状のインジケータ（より具体的には、幅Ｗ３および長さＬ３を有するストリップ状のインジケータ）を切り出す工程（iv）が行われる。
【００５６】
図４は、本実施形態に係るインジケータの製造方法の一例を説明するための工程図である。
準備工程（i）では、サイズの大きな基材シートＳ０を用いる。基材シートＳ０は、ストリップ状のインジケータの長さＬ３より十分に大きい（例えばＬ３の２倍以上の）幅Ｗ１を有し、かつ幅Ｗ３より十分に大きい（例えばＷ３の１０倍以上の）長さＬ１を有する。
【００５７】
基材シートＳ０の幅Ｗ１方向における両端以外の領域には、長さＬ１方向に沿って帯状の多孔質層Ｐ０が貼り付けられている。帯状の多孔質層Ｐ０は、幅Ｗ１よりも十分に小さい幅Ｗ２を有し、かつ長さＬ２を有する。帯状の多孔質層Ｐ０は、例えば、基材シートＳ０の幅Ｗ１方向の中央部分に貼り付けられる。
【００５８】
なお、準備工程（i）では、帯状の多孔質層Ｐ０をサイズの大きな基材シートＳ０の所定位置に貼り付ければよい。貼付には、接着剤や両面テープなどを利用してもよく、熱溶着やレーザー溶着などを利用してもよい。
【００５９】
そして、第１呈色成分および第２呈色成分（必要に応じて、さらに、添加剤）を多孔質層Ｐ０に拡散させる工程（ii）が行われる。拡散工程（ii）では、第１呈色成分および第２呈色成分を多孔質層Ｐ０に付与し、多孔質層Ｐ０内に拡散させる。上述のように、多孔質層Ｐ０の一部（例えば、帯状の多孔質層Ｐ０の幅方向の中央部分に）に呈色成分を付与して、多孔質層内に拡散させる場合、特に、呈色成分の分布にばらつきが生じ易い。例えば、滴下を利用して呈色成分を多孔質層Ｐ０に付与すると、通常、呈色成分が多孔質層Ｐ０の一部に付与され、拡散されることになる。複数の呈色成分を用いる場合には、各呈色成分の分布のばらつきがさらに大きくなり易い。このように呈色成分の分布のばらつきが生じやすい場合でも、本実施形態によれば、区分工程（iii）を行うことで、検査精度が向上したインジケータを提供することができる。
【００６０】
拡散工程（ii）において、多孔質層Ｐ０に第１呈色成分を拡散させる場合、多孔質層Ｐ０全体に第１呈色成分が分布するように、第１呈色成分を含む溶液を、例えば、少なくとも、帯状の多孔質層Ｐ０の幅方向の中央部分に供給または付与する。第１呈色成分は、徐々に拡散されて、多孔質層全体に広がる。そのため、帯状の多孔質層Ｐの端部における第１呈色成分の濃度が過度に高くなり易い。
【００６１】
拡散工程（ii）において、呈色成分および／または添加剤は、例えば、溶液の形態で多孔質層Ｐ０に付与される。呈色成分や添加剤の付与は、各成分を多孔質層Ｐ０に含浸させることができればよいが、浸漬よりも、例えば、滴下、散布、塗布などの多孔質層Ｐ０に対して直接液体を付与できるような方法を利用することが好ましい。呈色成分を含む溶液への多孔質層の浸漬などを利用して呈色成分を多孔質層に含浸させる場合、多孔質層の密度や厚み、および表面張力による溶液の保持量がばらつくことで、多孔質層に担持される成分の量にもばらつきが生じ易くなるためである。一方、滴下等を利用すれば多孔質層に付与する溶液量の制御が容易であるため、浸漬を利用する場合と比べて、多孔質層における単位面積当たりの呈色成分の量を一定に制御し易い。よって、インジケータの品質を安定化させることができる。しかし、上述のように、滴下等を利用して呈色成分を多孔質層に付与する（または含浸させる）場合、呈色成分が多孔質層の一部に付与されることになるため、多孔質層における呈色成分の分布を制御することが難しい。本実施形態によれば、このように呈色成分の分布を制御し難い場合であっても、区分工程（iii）により、インジケータの検査精度を向上できる。
【００６２】
多孔質層Ｐ０に付与された成分は、多孔質層Ｐ０内に拡散される。溶液を多孔質層Ｐ０に付与した後、通常、乾燥させることにより、呈色成分および／または添加剤が多孔質層Ｐ０に担持される。第１呈色成分および第２呈色成分は、多孔質層Ｐ０に、同時に付与してもよく、個別に付与してもよい。添加剤は、多孔質層Ｐ０に、少なくとも一方の呈色成分と同時に付与してもよく、呈色成分とは別に付与してもよい。例えば、第１呈色成分と第２呈色成分とを含む溶液を多孔質層Ｐ０に付与してもよく、第１呈色成分を含む溶液と第２呈色成分とを含む溶液とをそれぞれ多孔質層Ｐ０に付与してもよい。後者の場合、多孔質層Ｐ０に、各溶液を同時に付与してもよく、別々に付与してもよい（例えば、一方の溶液を付与した後、他方の溶液を付与してもよい）。添加剤を用いる場合には、呈色成分の溶液に添加してもよく、呈色成分の溶液とは別に添加剤を多孔質層Ｐ０に付与してもよい。それぞれ呈色成分を含む複数の溶液を用いる場合には、添加剤は一部の溶液に添加してもよく、全ての溶液に添加してもよい。
【００６３】
より具体的に説明すると、拡散工程（ii）では、第１呈色成分を含む溶液を、多孔質層Ｐ０に含浸させ、乾燥させることにより、第１呈色成分を多孔質層Ｐ０に含浸または担持させることができる。第２呈色成分は、第１呈色成分の場合と同様に、拡散工程（ii）で多孔質層Ｐ０に含浸または担持させればよい。添加剤を用いる場合にも、第１呈色成分の場合と同様に、拡散工程（ii）で多孔質層Ｐ０に含浸または担持させればよい。第２呈色成分および／または添加剤は、第１呈色成分を含む溶液に混合してもよく、第１呈色成分を含む溶液とは別に、第２呈色成分および／または添加剤を含む溶液を調製し、多孔質層Ｐ０に含浸させてもよい。
【００６４】
区分工程（iii）では、第１呈色部分の濃度が過度に高い、帯状の多孔質層Ｐ０の端部（つまり、ストリップ状インジケータでは、多孔質層Ｐの第２エッジ部Ｅ２より外側の部分（端部領域））を、一点破線で示されるカット位置（ハーフカット位置）ｈに沿ってカットして上述の帯状部Ｂを形成する。端部領域は、基材シートから除去してもよい。端部領域を取り除くことにより、インジケータの多孔質層Ｐにおいて、第１呈色成分の濃度比Ｒ１を、上記の範囲に調節することができる。
【００６５】
端部領域（帯状部Ｂ）のカットは、基材シートＳは切断せずに、多孔質層Ｐ部分を切断するハーフカットにより行なうことができる。このとき、基材シートＳの表面にはハーフカット痕Ｈが残る場合がある。ハーフカット痕Ｈにより、高い検査精度を確保し得るインジケータを得ることができる。ハーフカット後の帯状部Ｂは、インジケータの切り出しの際に、取り除くことができ、図１に示すようなインジケータや、ハーフカット痕Ｈを有する図３のインジケータが得られる。また、切り出した後のインジケータに、帯状部Ｂが残されていてもよい。この場合、図２に示すようなインジケータが得られる。
【００６６】
インジケータを切り出す工程（iv）は、拡散工程（ii）の後に行ってもよいが、区分工程（iii）の後および／または区分工程（iii）と並行して行う方が区分工程（iii）において端部領域のカットを容易に行うことができる。インジケータを切り出す工程（iv）では、幅Ｗ３および長さＬ３を有するストリップ状のインジケータが切り出される。インジケータを切り出す工程（iv）では、例えば、帯状の多孔質層の中央部分を横切るように、多孔質層とともに基材シートを幅Ｗ１方向に二分割し、かつ長さＬ１方向に複数に分割すればよい。例えば、図５の場合と同様に、図４に破線で示すように、帯状の多孔質層Ｐ０の中央部分を横切るように、多孔質層Ｐ０とともに基材シートＳ０を幅Ｗ１方向に二分割し、かつ長さＬ１方向に細かくカットすることによりストリップ状のインジケータが得られる。長さＬ１方向におけるカットは、区分工程（iii）の後に行った方が区分工程（iii）におけるカットを容易にできる観点からは好ましい。しかし、幅Ｗ１方向における二分割は、拡散工程（ii）の後、かつ区分工程（iii）の前に行ってもよく、区分工程（iii）と並行して（例えば、区分工程（iii）で端部領域のカットと並行して）行ってもよい。
【００６７】
［実施例］
以下、本発明を実施例および比較例に基づいて具体的に説明するが、本発明は以下の実施例に限定されるものではない。
【００６８】
＜実施例１および比較例１＞
（インジケータの作製）
第１呈色成分としてのヨウ化カリウムを０．２３質量％濃度で含む水溶液ａと、第２呈色成分としてのデンプンを３．５３質量％濃度で含む水溶液ｂとを、それぞれ調製した。
ＰＥＴフィルム（長さ１５０ｍｍ×幅１００ｍｍ×厚み２００μｍ）の幅方向の中央部分に、帯状のろ紙（ＡＤＶＡＮＴＥＣ社製、Ｎｏ．１ろ紙、長さ１５０ｍｍ×幅１６ｍｍ）を、ＰＥＴフィルムとろ紙の長さ方向を揃えて、両面テープで貼り付けた。ろ紙（具体的には、ろ紙の幅方向の中央部分）に、水溶液ａおよび水溶液ｂをそれぞれ滴下し、ろ紙全体に溶液を行き渡らせた。次いで、８０℃の恒温槽で１０分間乾燥させた。
【００６９】
ろ紙をＰＥＴフィルムごと、ろ紙の幅方向の中央部分で二分割した。一方の分割片について、図４の（Ｂ）に破線で示すように、長さ方向において細かく切断し、幅６ｍｍのストリップ状のインジケータを作製した。このとき、インジケータの半分（実施例１）については、インジケータのろ紙が配置されている端部とは反対側のろ紙の端部（幅２ｍｍ）を図４の（Ｂ）の一点破線で示すようにハーフカット位置ｈでハーフカットして除去した。インジケータの残りの半分（比較例１）については、ろ紙のハーフカットは行なわなかった。
【００７０】
（評価）
（１）濃度比Ｒ１およびＲ２、ならびに第１呈色成分の濃度の傾斜
二分割した他方の分割片について、ろ紙の部分をＰＥＴフィルムごと、ろ紙の配置されている側の端部から幅２ｍｍの帯状に４分割し、端部から順に、第１サンプル、第２サンプル、第３サンプル、および第４サンプルとした。実施例１では、第１サンプルが第１エッジ部、第２サンプルが中央部、第３サンプルが第２エッジ部に相当する。比較例１では、第１サンプルが第１エッジ部に相当し、第４サンプルが第２エッジ部に相当する。比較例１では、中央部における各成分の濃度や吸光度は、第２サンプルと第３サンプルとにおける数値の平均値を用いた。
【００７１】
そして、各サンプルから、第１呈色成分をイオン交換水で抽出し、各サンプルから得られた液体の質量が同じになるように、得られた液体を濃縮または希釈した。そして、各液体に、３５質量％濃度の過酸化水素水０．１ｇを加えて呈色させた。なお、ここで加えた過酸化水素の量は、各液体に含まれるヨウ化物を全てヨウ素に変換することができる十分な量である。第１サンプル〜第４サンプルから得られた液体を呈色させた液体を、それぞれ、サンプル１〜サンプル４とし、３５０ｎｍの吸光度を測定した。３５０ｎｍは、デンプンに、過酸化水素によりヨウ化カリウムが酸化されることにより生成するヨウ素が取り込まれた成分に特徴的な吸収波長である。サンプル３の吸光度の、サンプル２の吸光度に対する比を求め、実施例１におけるＲ１比とした。また、サンプル２とサンプル３との吸光度の平均値を求め、この平均値に対するサンプル４の吸光度の比を求め、比較例１におけるＲ１比とした。実施例１のＲ１比は、１．４０であり、比較例１のＲ１比は、３．６９であった。
【００７２】
実施例１について、サンプル１、サンプル２、およびサンプル３の３５０ｎｍの吸光度は、それぞれ、０．０３０、０．０３５、および０．０４９であり、第１エッジ部から第２エッジ部に向かって吸光度（すなわち、第１呈色成分の濃度）が増加していた。なお、サンプル１〜サンプル３の吸光度から既述の手順で算出した、各部における、ヨウ素が取り込まれたデンプンの濃度（つまり、生成したヨウ素の濃度）は、それぞれ、第１サンプル０．００９質量％、第２サンプル０．０１０質量％、第３サンプル０．０１５質量％であった。
【００７３】
（２）インジケータの検査精度
実施例１および比較例１のそれぞれについて、スリット状のインジケータのろ紙部分を、３５質量％濃度の過酸化水素水溶液に浸漬し、引き上げた。
実施例１のインジケータでは、ろ紙部分全体がほぼ均一に呈色しており、過酸化水素水溶液が有効な濃度で過酸化水素を含むことが確認された。一方、比較例１のインジケータでは、過酸化水素水溶液への浸漬前に、第２エッジ部が、黄色く着色していた。また、比較例１のインジケータでは、過酸化水素水溶液に浸漬した後は、ろ紙の第２エッジ部およびその近傍が濃く呈色し、過酸化水素が有効濃度で含まれているのかどうかの判断がつきにくかった。
【００７４】
＜実施例２および比較例２＞
還元剤としての亜硫酸ナトリウムを２質量％濃度で含む水溶液ｃを調製した。
ろ紙に、水溶液ａおよび水溶液ｂに加えて、さらに水溶液ｃを滴下して、ろ紙全体に各溶液を行き渡らせた。これ以外は、実施例１および比較例１とそれぞれ同様にして、インジケータを作製し、評価を行なった。実施例２のＲ１比は、１．０４であり、比較例２のＲ１比は、２．２５であった。
【００７５】
また、サンプル１〜サンプル４につき、実施例１および比較例１の場合と同様にして、各部におけるヨウ素の濃度を求め、このヨウ素濃度を、実施例１および比較例１における各部において求めたヨウ素濃度から差し引くことで、各部における還元剤の濃度（質量％）を求めた。そして、実施例２および比較例２におけるＲ４比を求めたところ、実施例２のＲ４比は、０．９２（≒１）であり、比較例２のＲ４比は、１．５０であった。
【００７６】
実施例２について、サンプル１、サンプル２、およびサンプル３の３５０ｎｍの吸光度は、それぞれ、０．１１２、０．１１９、および０．１２４であり、第１エッジ部から第２エッジ部に向かって吸光度（すなわち、第１呈色成分の濃度）が増加していた。なお、サンプル１〜サンプル３の吸光度から既述の手順で算出した、各部における、ヨウ素が取り込まれたデンプンの濃度（つまり、生成したヨウ素の濃度）は、それぞれ、第１サンプル０．０３５質量％、第２サンプル０．０３７質量％、第３サンプル０．０８６質量％であった。
【００７７】
実施例２および比較例２のそれぞれについて、評価（２）を実施したところ、実施例２のインジケータでは、ろ紙部分全体がほぼ均一に呈色しており、過酸化水素水溶液が有効な濃度で過酸化水素を含むことが確認された。一方、比較例２のインジケータでは、ろ紙の第２エッジ部およびその近傍に白っぽい斑点が見られ、過酸化水素が有効濃度で含まれているかどうかの判断がつきにくかった。
【産業上の利用可能性】
【００７８】
本実施形態に係るインジケータでは、高い検査精度を確保することができる。そのため、インジケータは、酸化剤インジケータなどの各種対象成分の濃度を検査するための用途に適している。
【符号の説明】
【００７９】
Ｐ：多孔質層、Ｓ：基材シート、Ｅ１：第１エッジ部、Ｅ２：第２エッジ部、Ｃ：中央部、Ｂ：帯状部、Ｈ：ハーフカット痕、ｈ：ハーフカット位置
【図１】
2019032313.tif 000003
【図２】
2019032313.tif 000004
【図３】
2019032313.tif 000005
【図４】
2019032313.tif 000006
【図５】
2019032313.tif 000007